(57)【要約】【課題】現場での接着剤や塗料塗布の作業の簡易化及び施工の容易化を図る。【解決手段】保護層と接着剤塗布層とを有する積層体のコンクリート構造物への接着面に接着剤層を有するコンクリート構造物の補修・補強・劣化防止用シートを提供するとともに、該シートをコンクリート構造物の表面に貼付するコンクリート構造物の補修・補強・劣化防止方法を提供する。【選択図】　　図１
2004027718.tif 000002
【特許請求の範囲】
【請求項１】
保護層と接着剤塗布層とを接着するとともに接着剤塗布層のコンクリート構造物への接着面に接着剤層を形成したことを特徴とするコンクリート構造物の補修・補強・劣化防止用シート。
【請求項２】
接着剤塗布層は、補強層および／または貼付層からなることを特徴とする請求項１に記載のコンクリート構造物の補修・補強・劣化防止用シート。
【請求項３】
接着剤塗布層は、合成樹脂フィルム，金属箔、布、紙の群から選ばれた一種または二種以上の基材であることを特徴とする請求項１または請求項２に記載のコンクリート構造物の補修・補強・劣化防止用シート。
【請求項４】
接着剤塗布層は、合成樹脂フィルム，金属箔、布、紙の群から選ばれる二種以上の基材を多層に積層したことを特徴とする請求項３に記載のコンクリート構造物の補修・補強・劣化防止用シート。
【請求項５】
接着剤層は、粘着剤またはホットメルト型接着剤であることを特徴とする請求項１、請求項２、請求項３または請求項４に記載のコンクリート構造物の補修・補強・劣化防止用シート。
【請求項６】
接着剤層は、アクリル系粘着剤、ゴム系粘着剤、シリコーン系粘着剤、アスファルト系粘着剤の群から選ばれる一種又はニ種以上の粘着剤からなることを特徴とする請求項１、請求項２、請求項３または請求項４に記載のコンクリート構造物の補修・補強・劣化防止用シート
【請求項７】
請求項１、請求項２、請求項３、請求項４、請求項５または請求項６に記載のコンクリート構造物の補修・補強・劣化防止用シートをコンクリート構造物に、該シートの接着剤塗布層のコンクリート構造物への接着面に有する接着剤層を用いて貼着することを特徴とするコンクリート構造物の補修・補強・劣化防止方法。
【発明の詳細な説明】
【０００１】
【発明の属する技術分野】
本発明は、コンクリート構造物の補修及び補強あるいは劣化防止、更に詳述すれば、コンクリート構造物のコンクリートのコールドジョントや中性化、塩害、アルカリ骨材反応などによる鉄筋の腐食や骨材の膨張、若しくは施工不良などによりコンクリート片として剥離し、落下することを防止したり、また、まだ健全なコンクリート構造物で、中性化、塩害、アルカリ骨材反応の発生する可能性がある個所の劣化防止に関するものである。
【０００２】
【従来の技術】
コンクリート構造物は長期にわたって耐久性があると考えられた時期もあったが、近年、年月を経たコンクリート構造物のコンクリートがコールドジョイントや中性化、アルカリ骨材反応、凍害、塩害若しくは施工不良など様々な理由によりコンクリート片としての剥離落下やひび割れによる漏水をもたらし、社会問題となってきた。
【０００３】
従来はコンクリートが剥離し、落下する恐れがある場合、先ずコンクリート表面を奇麗に清浄し、ついでコンクリートの劣化の程度により、含浸材、鉄筋防錆材、断面修復材、ひび割れ注入材などを必要に応じて施し、下塗り材を塗布した後にパテなどの下地調整材を使用して平滑化などの処置を施し、一次仕上げを行う。次に表面被覆材として各種塗料、建築仕上塗材、塗膜防水材、成形板などで二次仕上げを行うか、或いは一次仕上げの後に接着剤を塗布し、その上に補修や補強のために織布や編布を貼り付け、更に接着剤を塗布して塗り固め、乾燥固化後に再び下塗り材を塗布し、その上に耐候性を有する塗料を塗布し、二次仕上げを行っていた。
【０００４】
接着剤としてはエポキシ系やゴム系など、塗料としてはアクリル系樹脂、ウレタン系樹脂、フッ素系樹脂などが使用される。建築仕上げ材としては、セメント、珪酸質、アクリル樹脂など、成形板としては、ＧＲＣ、アルミニウム板、ＰＩＣ板などが使用されている。
【０００５】
【発明が解決しようとする課題】
これらの作業は高所作業のため重労働であること、硬化や養生などが必要となり施工工期も長くなるので工事コストが高くなること、施工現場の条件によっては、品質管理が難しいことがあり、所定の品質を確保するために過剰な仕様設計となることがあるなどの問題を有していた。
【０００６】
本発明は、上記のような問題点を解決するためになされたもので、現場での接着剤や塗料の塗布作業工程の簡素化、施工の容易化および予め品質管理が容易な環境下で部材を製造しておくプレハブ化を図ることで、重労働を低減させ、施工工期を短縮化し、品質を安定させることを目的としたものである。
【０００７】
【課題を解決するための手段】
本発明者等は、上記目的を達成するため鋭意検討した結果、コンクリート構造物の補修・補強・劣化防止工法において、コンクリート構造物の表面被覆として織布や編布、接着剤あるいは塗料を用いて繰返し塗装して二次仕上げを行う代わりに、耐候性、防汚性、防水性などを有する保護層としての外層材料とコンクリート面との接着を容易にするための貼付層、あるいはコンクリート面と接着させるための接着剤層としての内層材料とを予め積層加工を行い積層体としておき、その積層体を現場で貼付することで、コンクリートの剥落を防止するための補修や補強の作業を軽減・短縮化し得るとの知見を得て本発明をなすに至った。
【０００８】
本発明は、基本的には、保護層と接着剤塗布層とを接着するとともに接着剤塗布層のコンクリート構造物への接着面に接着剤層を形成したことを特徴とするコンクリート構造物の補修・補強・劣化防止用シートを提供する。
【０００９】
本発明において、接着剤塗布層は、補強層および／または貼付層からなることを特徴とする。
【００１０】
本発明において、接着剤塗布層は、合成樹脂フィルム、金属箔、布、紙の群から選ばれた一種または二種以上の基材であることを一例とする。
【００１１】
本発明において、接着剤塗布層は、合成樹脂フィルム、金属箔、布、紙の群から選ばれる一種または二種以上の基材を多層に積層したことを一例とする。
【００１２】
本発明において、接着剤層は、粘着剤またはホットメルト型接着剤であることを一例とする。
【００１３】
本発明において、接着剤層は、アクリル系粘着剤、ゴム系粘着剤、シリコーン系粘着剤、アスファルト系粘着剤の群から選ばれる一種または二種以上の粘着剤からなることを一例とする。
【００１４】
本発明は、さらに、コンクリート構造物の補修・補強・劣化防止用シートをコンクリート構造物に、該シートの接着剤塗布層のコンクリート構造物への接着面に有する接着剤層を用いて貼着することを特徴とするコンクリート構造物の補修・補強・劣化防止方法を提供する。
【００１５】
すなわち、本発明のコンクリート構造物の補修・補強・劣化防止用シートは、保護層、接着剤塗布層および接着剤層とを予め積層加工を行い積層体としておくものである。
【００１６】
ここで、本発明のコンクリート構造物の補修・補強劣化防止用シートの接着剤塗布層は、補強層および／または貼付層からなる。そして、補強層が合成樹脂フィルム、金属箔、織布、編布、不織布及び積層布の中から選ばれる一種又はニ種以上の基材からなることが好ましく、なかでも前記繊維基材が二本以上の糸条を網目状に交差させて積層した多軸積層布であるとより好ましい。そのような繊維基材としては、ポリエステル繊維、ポリアミド繊維、ビニロン繊維、カーボン繊維、ガラス繊維又はポリオレフィン繊維からなる群の中から選ばれる一種又はニ種以上の繊維からなることが好ましい。
【００１７】
上述の積層体において、保護層はフッ素系樹脂、アクリル系樹脂、アクリルシリコーン系樹脂、アクリルフッ素系樹脂、シリコーン系樹脂、ウレタン系樹脂および塩素系樹脂よりなる群の中から選ばれる一種又はニ種以上の合成樹脂よりなる合成樹脂層であることが好ましく、前記保護層がその表面に光触媒層を有することが好ましい。
【００１８】
さらに、上述の積層体において、貼付層は、織布、編布、不織布、積層布、合成樹脂発泡体および紙よりなる群から選ばれる一種またはニ種以上の繊維基材からなることが好ましく、そのような繊維基材としてポリエステル繊維、ポリアミド繊維、ビニロン繊維、カーボン繊維、ガラス繊維およびポリオレフィン繊維からなる群の中から選ばれる一種又はニ種以上の繊維基材であることがより好ましい。
【００１９】
ここで、貼付層のコンクリート構造物への接着面に形成する接着剤は、エポキシ系接着剤、ウレタン系接着剤、シリコーン系接着剤、ゴム系接着剤、ビニルエステル系接着剤、ポリエステル系接着剤、ポリマーセメント系接着剤、アクリル系接着剤およびポリオレフィン系接着剤からなる群の中から選ばれる一種又はニ種以上の接着剤からなることが好ましい。
【００２０】
接着剤層の表面には、フィルムや紙を剥離処理した剥離紙を貼付しておくことが好ましい。
【００２１】
本発明のシートにおいては、その少なくとも一端部に少なくとも保護層を帯状に除去してなる接続部を形成しておくことが好ましい。
【００２２】
そして、本発明のコンクリート構造物の補修・補強・劣化防止方法は、上述のコンクリート構造物の補修・補強・劣化防止用シートをコンクリート構造物に、該シートの貼付層と該コンクリート構造物の表面とを接着剤を用いて貼付することを特徴とするコンクリート構造物の補修・補強・劣化防止方法である。
【００２３】
以下、本発明をより詳細に説明する。本発明のコンクリート構造物の補修・補強・劣化防止用シートは、コンクリート構造物の補修・補強・劣化防止工法において、コンクリート構造物の表面被覆として織布や編布、接着剤あるいは塗料を用いて繰返し塗装を行う代わりに、コンクリート面との接着を容易にするための貼付層あるいは、コンクリート面との接着をする接着剤層としての内層材料と耐候性、防汚性、防水性や遮塩性などを有する保護層としての外層材料とを予め積層加工を行い積層体としておき、その積層体を現場で貼付することで、コンクリートの剥落を防止するための補修や補強の作業を軽減・短縮化、および品質の安定化をなし得るものである。
【００２４】
本発明においては、このようにしてなる積層体において、保護層に対して貼付層又は接着剤層が存在する側（内側）にさらに補強層を積層した積層体としても良い。補強層を積層する位置は保護層より内側であれば特に制限はない。本発明のシートがコンクリート構造物を補強するという観点からは、補強層は貼付層より内側にあると、補強層が確実に接着剤と一体化するので好ましい。また、後述するように、補強層が保護層と貼付層との間にあると製造を容易とすることができる。この補強層は、本発明のコンクリート構造物の補修・補強・劣化防止用シートの破断を防ぐために物理的強度を高めることを目的として積層され、その物理的強度は保護層および貼付層と積層されて接着剤と一体化したときに、コンクリート片が剥離したり、あるいは、コンクリート片が剥離した場合に、その重さに耐えて落下を防止する程度の強度がある層状のものであれば特に制限はなく、合成樹脂、無機物や天然物の繊維からなる織布、編布、不織布、積層布等の繊維基材、合成樹脂や金属のシートなどが採用できる。
【００２５】
本発明のシートは、コンクリートに貼付、施工する際に使用する接着剤が貼付層に充分含浸され、接着剤と貼付層が一体となった層がコンクリートの剥離や落下を防止するものである。従って、補強層を積層するに際しては、施工用の接着剤が補強層にも充分に含浸するよう配慮することが好ましい。
【００２６】
このような観点から、補強層は施工用の接着剤を吸収しやすい繊維基材が好ましく、中でも、補強層は織布、編布、不織布及び積層布の中から選ばれる一種又はニ種以上の繊維基材からなることがより好ましい。そのような繊維基材としては、ポリエステル繊維、ポリアミド繊維、ビニロン繊維、カーボン繊維、ガラス繊維又はポリオレフィン繊維からなる群の中から選ばれる一種又はニ種以上の繊維からなることがより好ましい。これらの中でも軽くて強度に優れることから、ポリエステル繊維、ポリアミド繊維、ビニロン繊維、およびポリオレフィン繊維が特に好ましい。これらの繊維は混紡されていてもよいし、縦糸、横糸に使い分けられていてもよいし、多層に積層されていてもよい。また、合成樹脂層と積層されていてもよい。
【００２７】
上述した観点から、繊維基材の形態としては、織布、編布、不織布あるいは積層布などが好ましい。具体的には、スパンボンド、メルトブローンやニードルパンチなどで作製された不織布、長繊維のモノフィラメントやマルチフィラメントあるいは短繊維の紡糸を織ったり編んだりした織布や編布、さらには、二本以上の糸条を網目状に交差させて積層した多軸積層布を挙げることができる。
【００２８】
これらの中でも網目の開いている多軸積層布が好ましい。その理由は、補強層が貼付層より内側となったときには、施工用の接着剤が補強層に充分含浸するとともに、多軸積層布の網目を施工用接着剤が透過して貼付層に達することが容易となるからである。また、補強層が保護層と貼付層との中間に存在するときには、本発明のシートを積層体とするときに、保護層となるフィルムにラミネート用の接着剤を塗布して、補強層が内側となるように貼付層と重ねて圧着することで多軸積層布の網目をラミネート用接着剤が透過して貼付層に達することが容易であるため、一度の作業で両者をラミネートすることができ、工程数も少なく、貼付層と補強層との間にラミネート用の接着剤が介在しないので補強層が施工用の接着剤を吸収しやすいからである。なお、このように積層した場合、貼付層は多軸積層布の網目の部分で保護層に塗布されたラミネート用の接着剤と接着するので、網目の開口率は所望の強度が得られる限り大きいことが好ましいが、網目の開口率が小さくなっても積層体に形成される限り差し支えない。貼付層と補強層の接着が弱くても、本発明のシートが施工される際の施工用接着剤が貼付層と補強層を強固に接着するからである。
【００２９】
そのような多軸積層布としては、例えば、３本の糸を用い交点を接着させた３軸メッシュや縦横の繊維を接着させたワリフ（日石化学株式会社登録商標）、２軸直交積層布などの２本以上の糸を用い交点を接着させた積層布を挙げることができる。これらの中でも、三軸以上の多軸積層布が縦横だけでなく斜め方向など多様な方向からの引張に対して優れた強度を有するのでより好ましい。
【００３０】
これらの補強層は、本発明の補修・補強・劣化防止用シート全体としての強度がコンクリート構造物の一部が剥離した場合に剥離したコンクリート片を支えられる強度が確保できる程度であれば補強層自体の強度に制限はないが、日本道路公団の規定する押し抜き試験において、１０ｍｍ以上の変位時に１５００Ｎ以上となることが好ましく、保護層と貼付層のみの積層体で上記強度範囲が満たされる場合は、補強層を設ける必要はない。なお、本明細書でシートと称するものは厚みや剛性に制限されるものでなく薄くて柔軟性に富むフィルムや比較的剛性の高い板状のものも含まれるものである。そして、その形状は枚葉でも良いし、ロール状の巻き取りでも良い。
【００３１】
上述の積層体において、保護層は本発明のシートを施工したときの接着剤と貼付層が一体となった層を外部からの要因による損傷を防ぐものであり、耐候性、防汚性、防水性や遮塩性などの機能を付与する外層である。従って、保護層は、フッ素系樹脂、アクリル系樹脂、アクリルシリコーン系樹脂、アクリルフッ素系樹脂、シリコーン系樹脂、ウレタン系樹脂および塩素系樹脂よりなる群の中から選ばれる一種又はニ種以上の合成樹脂よりなる合成樹脂層であることが好ましい。これらの樹脂層の形成は積層時に樹脂を溶融押出しても良いが、予めフィルムに成型されたものを用いると補強層や貼付層との積層作業が容易となり好ましい。これ等の合成樹脂層は複数の合成樹脂が混合されても良いし、多層に積層されても良い。そして、汚れ付着防止の観点からは、前記保護層が酸化チタンなどの金属酸化物よりなる光触媒層をその表面に設け、自己洗浄機能を付与させることが好ましい。
【００３２】
コンクリート構造物の補修・補強・劣化防止用シートは施工作業中に表面が汚れたり、破損・傷つきを生じることがあるので、保護層の外面に、それらを防止するためにポリエチレンテレフタレート（ＰＥＴ）などのポリエステルフィルム、６ナイロンなどのポリアミドフィルムやポリエチレンやポリプロピレンなどのポリオレフィン系フィルムにアクリル系或いはゴム系等の粘着剤で微粘着加工された剥離可能なマスキングフィルムを被覆しておくことが好ましい。なかでも、補修・補強・劣化防止用シートを施工する際、加熱ローラーやアイロンを用いて施工用接着剤の流動性を高めて圧着することがあるので、耐熱性および強度に優れるＰＥＴフィルムが好ましい。なお、加熱ローラー等を用いる場合は、施工用の接着剤が本発明のシートの端部から押し出され、隣り合うシートの保護層に付着することがあるが、マスキングフィルムを積層しておくことでそのような事態を避けることができる。
【００３３】
剥離可能なマスキングフィルムの粘着層は、マスキングフィルムを積層することで補修・補強・劣化防止用シートが硬くなって施工時に屈曲部への追従性が低下することを防ぐためと、施工後にマスキングフィルムの剥離開始を容易にするために、部分接着、例えばメッシュ状、点状、筋状などの形態で設けることが好ましい。また、剥離開始を容易にするため、マスキングフィルムにスリットやミシン目を入れたり、紙テープを部分的に挿入積層して剥離開始の補助手段とすると良い。
【００３４】
上述の積層体において、貼付層はコンクリート構造物と接着するための接着剤と一体化して接着剤層の一部となるものであるので、層割れしたり、層間剥離したりすることがないように施工時に使用する接着剤と馴染みが良く、接着剤を層全体に含浸させやすいものが好ましい。そして、貼付層は接着剤と一体化したときにコンクリートが剥離したり、落下したりすることを防止するものでもある。これらの観点からは、織布、編布、不織布、積層布および紙の中から選ばれる繊維基材からなることが好ましく、繊維基材としては、パルプや綿、麻などの天然繊維、ポリエステル繊維、ポリアミド繊維、ビニロン繊維、カーボン繊維、ガラス繊維およびポリオレフィン繊維からなる群の中から選ばれる一種又はニ種以上の繊維からなるものであることが好ましい。これらの繊維は混紡されていてもよいし、縦糸、横糸に使い分けられていてもよいし、多層に積層されていてもよい。紙はコルゲート加工されていても良い。
【００３５】
これら中でも施工用の接着剤が容易に浸透、含浸する程度に目が粗く、薄い形状が好ましく、乾式不織布、スパンボンドタイプ、メルトブローンタイプなどの薄手不織布や織布、積層布などが特に好ましい。そして、上述した補強層と同様な繊維基材も使用することができる。補強層と同様な繊維基材を使用すると、貼付層が補強層の一部または全部を兼ねることができ、補修・補強・劣化防止用シートを薄く、柔軟なものとすることができるので好ましい。
【００３６】
そして、本発明のシートにおいては、その少なくとも一端部に保護層を帯状に除去して、貼付層および／または補強層を露出してなる接続部を形成しておくと、例えば、枚葉状の本発明のシートを多数並べて使用する場合に、保護層の端部同士をつき合わせてコンクリート構造物に貼付しても貼付層および／または補強層を隣のシートの下に潜り込ませることができる。このような状態にして施工を行うことで、隣接するシート間の境目におけるコンクリート構造物の補修・補強効果を低下させることがない。そのような観点では、各シートは貼付層で所定の接着強度を確保されているので、施工用の接着剤の含浸を考慮すると補強層のみが残留していることが好ましい。
【００３７】
さらに、本発明は、上述したコンクリート構造物の補修・補強・劣化防止用シートをコンクリート構造物の表面に接着剤を用いて貼付することを特徴とするコンクリート構造物の補修・補強・劣化防止方法を提供する。
【００３８】
本発明のコンクリート構造物の補修・補強・劣化防止方法は、上述したコンクリート構造物の補修・補強・劣化防止用シートの少なくとも貼付層を接着剤と一体化して、コンクリート構造物に貼付する。貼付に際しては、加熱ローラーやアイロンを用いて施工用接着剤の流動性を高めて圧着することが好ましい。このように施工することで、接着剤を貼付層や補強層に充分に含浸させ、接着剤層中の空気を追い出すことができ、接着強度を高めることができる。なお、枚葉状の本発明のシートを多数並べて使用する場合には、シートの端部同士を重ね合わせても良いが、端部同士を重ねることなく、つき合わせてコンクリート構造物に貼付すると、凹凸がなく施工後の外観が良い。この場合、シートの少なくとも一端部に少なくとも前記保護層を帯状に除去してなる接続部を形成したシートを用いると貼付層および／または補強層を隣のシートの下に潜り込ませることができ、好ましい。
【００３９】
本発明に係るコンクリート構造物の補修・補強・劣化防止用シートは、該シートの接着剤塗布層のコンクリート構造物への接着面に有する接着剤層を用いて、上記した剥離紙を貼付してある場合は、剥離紙を取り除いてコンクリート構造物に貼着して、コンクリート構造物の補修・補強・劣化防止を行う。
【００４０】
【発明の実施の形態】
次に本発明の実施の形態を図面に基づき説明する。
図１は、本発明に係るコンクリート構造物の補修・補強・劣化防止用シートの基本的な実施形態を示す断面図である。
【００４１】
このシートは次の手順で積層される。
まず、保護層１のポリフッ化ビニルフィルム（厚さ２０〜５０μｍ程度）と補強層３のポリエステルフィルム（厚さ１２〜１５０μｍ程度）にラミネート用接着剤２（ウレタン系２液硬化型接着剤、固形分換算３〜５ｇ／ｍ２程度）でドライラミネートする。ついで接着剤層５としてブチルゴム系接着剤（厚さ５０μｍ〜１０ｍｍ程度）をポリエステルフィルム側に接着積層させ、全体としてコンクリート構造物の補修・補強・劣化防止用シート１０が形成される。９は接着剤層５の表面に必要に応じて貼付された剥離紙である。この実施の形態において、接着剤塗布層は補強層３とした。
【００４２】
図２は、上述のコンクリート構造物の補修・補強・劣化防止用シートをコンクリート構造物の表面に施工した一実施形態を示す。この補修・補強・劣化防止施工は次の手順で施工される。
【００４３】
まず、コンクリート構造物６の表面をディスクサンダー等によりレイタンス処理および不陸修正を施した後、プライマー剤を塗布、乾燥後、この表面に、上述のコンクリート構造物の補修・補強・劣化防止用シートを接着剤塗布層３の表面の剥離紙９を取り除いて、コンクリート構造物への接着面に有する接着剤層５を用いて貼着した。
【００４４】
図３は本発明に係るコンクリート構造物の補修・補強・劣化防止用シートの別の実施形態を示す断面図である。
【００４５】
このシートは次の手順で積層される。
まず、保護層１としてポリフッ化ビニルフィルム（厚さ２０〜５０μｍ程度）にラミネート用接着剤２としてウレタン系２液硬化型接着剤（固形分換算３〜５０ｇ／ｍ２程度）を塗布・乾燥し、補強層３としてビニロン三軸メッシュ（８００〜４０００デニール程度のマルチフィラメントを一辺が１０〜４０ｍｍ程度の正三角形の網目となるよう交差させて接着させた三軸積層布）と貼付層４としてポリエステル繊維からなるスパンボンド不織布（坪量１２〜７０ｇ程度）とを重ねてドライラミネートする。ついで、接着剤層５としてブチルゴム系接着剤をスパンボンド不織布側に接着積層させ、全体としてコンクリート構造物の補修・補強・劣化防止用シート１０が形成される。９は必要に応じて接着剤層５の表面に貼付された剥離紙である。ここで用いられる保護層１となる合成樹脂層は補強層３や貼付層４の上に溶融押出などの方法で形成しても良いが、フィルムに成型されたものをドライラミネートや押出サンドラミネート、ヒートラミネートなどの方法で補強層３や貼付層４に積層しても良い。
【００４６】
図４は、図３のコンクリート構造物の補修・補強・劣化防止用シートを図１のものと同様にコンクリート構造物の表面に施工した断面図である。
【００４７】
図５は、本発明の補修・補強・劣化防止用シートのさらに別の実施の形態を示す断面図である。
【００４８】
このシートは次の手順で積層される。
まず、ポリフッ化ビニルフィルム（図１のものと同じ）と補強用の低密度ポリエチレンフィルム（厚さ１５〜５０μｍ程度）をラミネート用接着剤２（ウレタン系２液硬化型接着剤、固形分換算３〜５ｇ／ｍ２）でドライラミネートし、保護層１を形成する。ついで、この保護層１と補強層３としてビニロン三軸メッシュ（図１のものと同じ）をラミネート用接着剤２（低密度ポリエチレン１５〜１００μｍ程度）で押出ラミネートするとともに貼付層４としてスパンボンド不織布（図１のものと同じ）をラミネート用接着剤２（低密度ポリエチレン１５〜１００μｍ程度）で押出ラミネートする。ついで、接着剤層５としてブチルゴム系接着剤をスパンボンド不織布側に接着積層させ、全体としてコンクリート構造物の補修・補強・劣化防止用シート１０が形成される。９は接着剤層５の表面に必要に応じて貼付された剥離紙である。
【００４９】
図６は、図５のコンクリート構造物の補修・補強・劣化防止用シートを図１のものと同様にコンクリート構造物の表面に施工した断面図である。図７は、本発明の補修・補強・劣化防止用シート１０の端部の保護層１および貼付層４を帯状に除去して、補強層３のみを残して露出させたものの断面図である。図８は、図７に示した本発明の補修・補強・劣化防止用シート１０をコンクリート構造物６に貼付した状態を示した断面図である。補強層３が隣の補修・補強・劣化防止用シート１０の貼付層４とコンクリート構造物６との間に潜り込み、隣り合う補修・補強・劣化防止用シート１０同士の境界が補強されている。
【００５０】
図１乃至図８に示した本発明による補修・補強・劣化防止用シート及びそれらを用いた補修・補強・劣化防止方法は、コンクリート構造物の表面にエポキシ樹脂接着剤を塗布し、繊維基材を貼付し、更に接着剤を塗布して塗り固め、乾燥固化後に下塗り剤、耐候性塗料を塗布する従来法による補修・補強工法に比して遜色はなかった。
【００５１】
また、上述のような補修・補強されたコンクリート構造物も年月を経て更なる耐荷力が必要となることがある。具体的には床版や主桁にあっては輪荷重の増大、壁高欄にあっては添加物による荷重の増大等が考えられる。
【００５２】
耐荷力不足のコンクリート構造物を再補強することは、補強部材として鋼板、連続繊維シートの成型板を用いて、曲げ、せん断の断面力に対する抵抗力の向上を行うことである。
【００５３】
再補強は、先に貼付した補修・補強用シートをコンクリート構造物から除去し、コンクリート表面を露出させ下地処理を行い、前記の補強部材を接着剤で貼付するのが普通である。
【００５４】
本発明では、図９に示すように、先に貼付したコンクリート構造物６に接着剤層５を用いて貼付した保護層１、ラミネート用接着剤２、補強層３、貼付層４とからなる補修・補強・劣化防止用シートに、該シートの保護層１の表面の付着物を水、中性洗剤、アセトン等の溶剤等で清掃後、鋼板からなる補強部材７を補強部材用接着剤８を用いて貼付することができる。
【００５５】
図８に示すように、該シートに一対のカッター溝１１を入れ、この溝１１間に図７に示す補強部材７と同様の付着子１３を付着子用接着剤１２で貼付し、建研式引張試験にて接着性の強度試験を行った。
【００５６】
その結果、コンクリート母材からの破壊が確認された。すなわち、該シート１０は表面からの引張力に対して各層の界面、各層の母材破壊をすることなく、コンクリートから破壊されたことにより、該シートを除去しなくてもコンクリート構造物の耐荷力不足分に対しての補強が可能となる。
【００５７】
なお、本発明は、上記構成に限定されるものではなく、例えば、本発明の補修・補強・劣化防止用シートは上記以外にも
・ポリフッ化ビニルフィルム／ラミネート用接着剤／芳香族ポリアミドメッシュ／ＰＥＴ不織布
・ポリフッ化ビニルフィルム／ラミネート用接着剤／低密度ポリエチレンフィルム／押出ポリエチレン／ビニロンメッシュ／ＰＥＴ不織布
・ポリフッ化ビニルフィルム／ラミネート用接着剤／低密度ポリエチレンフィルム／押出ポリエチレン／ポリエチレンメッシュ／押出ポリエチレン／ＰＥＴ不織布
・ポリフッ化ビニルフィルム／ラミネート用接着剤／芳香族ポリアミド不織布
・ポリフッ化ビニルフィルム／ラミネート用接着剤／低密度ポリエチレンフィルム／押出ポリエチレン／ＰＥＴ不織布
・ポリフッ化ビニルフィルム／ラミネート用接着剤／ＰＥＴ不織布
・ポリフッ化ビニルフィルム／ラミネート用接着剤／ＰＥＴ織布
・ポリフッ化ビニルフィルム／ラミネート用接着剤／ビニロン織布
などの構成とすることもできる。そして、保護層となるフィルムもポリフッ化ビニル以外にも、ポリテトラフルオロエチレン、テトラフルオロエチレン−ヘキサフルオロプロピレン共重合体、テトラフルオロエチレン−パーフルオロアルキルビニルエーテル共重合体、ポリクロロトリフルオロエチレン、ポリフッ化ビニリデン、エチレン−テトラフルオロエチレン共重合体、エチレン−クロロトリフルオロエチレン共重合体などのフッ素系フィルムはもとより、ポリ塩化ビニルフィルムやアクリル系フィルムなどの部材に各種接着剤を含浸させたものが選択できる。
【００５８】
【発明の効果】
本発明に係るコンクリート構造物の補修・補強・劣化防止用シートは予め加工しておくので、充分な品質管理を行うことができ、安定した品質の補修・補強・劣化防止用シートを提供することができる。また、本発明に係るコンクリート補修・補強・劣化防止方法は、本発明に係るコンクリート構造物の補修・補強・劣化防止用シートを施工現場にて貼付することにより行うので、現場作業を軽減化することができ、工期を短縮化することができて工事コストを低減させつつ、従来と同等ないしはそれ以上の品質の補修・補強・劣化防止方法を提供することができる。
【図面の簡単な説明】
【図１】本発明に係るコンクリート構造物の補修・補強・劣化防止用シートの基本的な実施形態を示す断面図である。
【図２】本発明に係るコンクリート構造物の補修・補強・劣化防止用シートをコンクリート構造物の表面に施工した一実施形態を示す断面図である。
【図３】本発明に係るコンクリート構造物の補修・補強・劣化防止用シートの別の実施形態を示す断面図である。
【図４】本発明に係るコンクリート構造物の補修・補強・劣化防止用シートをコンクリート構造物の表面に施工した別の実施形態を示す断面図である。
【図５】本発明に係るコンクリート構造物の補修・補強・劣化防止用シートのさらに別の実施形態を示す断面図である。
【図６】本発明に係るコンクリート構造物の補修・補強・劣化防止用シートをコンクリート構造物の表面に施工したさらに別の実施形態を示す断面図である。
【図７】本発明に係るコンクリート構造物の補修・補強・劣化防止用シートをコンクリート構造物の表面に施工したまたさらに別の実施形態を示す断面図である。
【図８】本発明に係るコンクリート構造物の補修・補強・劣化防止用シートをコンクリート構造物の表面に施工したまたさらに別の実施形態を示す断面図である。
【図９】本発明に係るコンクリート構造物の補修・補強・劣化防止用シートをコンクリート構造物の表面に施工したのち、再補強を施した状態を示す断面図である。
【図１０】本発明に係るコンクリート構造物の補修・補強・劣化防止用シートをコンクリート構造物の表面に施工したのち、再補強を施した状態を示す建研式引張試験の設置断面図である。
【符号の説明】
１　保護層
２　ラミネート用接着剤
３　補強層（接着剤塗布層）
４　貼付層（接着剤塗布層）
５　接着剤層
６　コンクリート構造物
７　補強部材
８　補強用接着剤
９　剥離紙
１０　補修・補強・劣化防止用シート
【図１】
2004027718.tif 000003
【図２】
2004027718.tif 000004
【図３】
2004027718.tif 000005
【図４】
2004027718.tif 000006
【図５】
2004027718.tif 000007
【図６】
2004027718.tif 000008
【図７】
2004027718.tif 000009
【図８】
2004027718.tif 000010
【図９】
2004027718.tif 000011
【図１０】
2004027718.tif 000012